(57)【特許請求の範囲】
【請求項１】
質量％で、Ｍｇ：１．５〜１．８％、Ｍｎ：０．２０％以下、Ｓｉ：０．２０％以下、Ｆｅ：０．３０％以下、Ｃｕ：０．０２％以下、Ｚｎ：０．０２％以下、Ｃｒ：０．０２％以下、Ｔｉ：０．０２％以下を含有し、残部がＡｌ及び不可避不純物からなる組成を有し、
機械的性質の引張強さが２０５〜２２５ＭＰａ、耐力が１７０〜２００ＭＰａ、伸びが６〜１２％であって、ロット間およびロット内の引張強さの標準偏差σが３ＭＰａ以内とバラツキが小さく、機械的性質の引張強さと耐力の比（耐力（ＹＳ）／引張強さ（ＴＳ））が０．８以上であることを特徴とするキャップ用アルミニウム合金板。
【請求項２】
請求項１に記載のキャップ用アルミニウム合金板を製造する方法であって、熱間粗圧延の仕上り板厚が１０〜３０ｍｍで、その後、熱間仕上げ圧延を行なった際の仕上り板厚が２．０〜４．０ｍｍであり、圧延速度が１００〜５００ｍ／分で、仕上り温度が３１０〜３６０℃であることを特徴とするキャップ用アルミニウム合金板の製造方法。
【発明の詳細な説明】
【技術分野】
【０００１】
本発明は、キャップ用アルミニウム合金板およびその製造方法に関する。
【背景技術】
【０００２】
近年、胴部と口部からなるボトル缶と、前記口部に取り付けられるスクリュー式のキャップを備えた飲料用容器が用いられている。また、ボトル缶のアルミニウム化に伴い、キャップについても、ボトル缶用として適したアルミニウム材が使用されている。
一般にボトル缶の材料として用いられるのは、ＪＩＳ３００４（ＡＡ３００４）または、ＪＩＳ３１０４（ＡＡ３０１４）等、Ａｌ−Ｍｎ系のＡｌ合金（３０００系）が用いられており、キャップの材料として用いられるのは、ＡＡ５１５１のようなＡｌ−Ｍｇ系のＡｌ合金（５０００系）が用いられている。
【０００３】
このようなキャップに用いられるアルミニウム合金板として、質量％でＭｇ：１．６１〜１．９％、Ｃｕ：０．０５％以下、Ｍｎ：０．１％以下、Ｃｒ：０．０５％以下、Ｚｎ：０．２％以下、Ｓｉ：０．３％以下、Ｆｅ：０．０５〜０．４％、Ｔｉ：０．２％以下を含有し、残部が不可避不純物を含むアルミニウム合金板が知られている。このアルミニウム合金板は、元板の引張強さが２０２〜２３５ＭＰａ、耐力が１７１〜２００ＭＰａの範囲であり、カップの開口部に発生する耳の形態が六方耳あるいは八方耳であり、耳率１．５％以下、ベーキング後の引張強さが２０２〜２３５ＭＰａ、耐力が１６０〜１９５ＭＰａ、伸びが７〜１２％の合金板として提供されている（特許文献１参照）。
また、高強度キャップ用アルミニウム合金板として、Ｍｇ：０．８％〜２．０％を含有し、残部がＡｌおよび不可避不純物からなる組成を有し、引張強さが１７０〜２１４ＭＰａ、伸びが５％以上、耳率が３％以下、限界絞り比が１．９以上であることを特徴とする高強度キャップ用アルミニウム合金板の製造方法であって、スラブに熱間圧延、冷間圧延を行い、最終冷間圧延率を５０超〜８０％とし、最終冷延後に１９０℃〜２６０℃の最終調質焼鈍を行うことを特徴とする高強度キャップ用アルミニウム合金板の製造方法が提供されている（特許文献２参照）。
さらに、キャップ用アルミニウム合金板として、Ｍｇ：１．６〜２．１％、Ｆｅ：０．０５〜０．３５％、Ｃｕ：０．０３％以下、Ｍｎ：０．０１〜０．１０％、Ｃｒ：０．０６％以下、Ｓｉ：０．２％以下、Ｚｎ：０．１５％以下、Ｔｉ：０．１０％以下を含有し、残部がＡｌ及び不可避不純物からなる組成を有し、引張強さが２１５〜２７０ＭＰａ、伸びが６．１％以上、耳率が３．５％以下であることを特徴とするボトル缶スクリューキャップ用アルミニウム合金板が提供されている。（特許文献３参照）
【先行技術文献】
【特許文献】
【０００４】
【特許文献１】特開２００８−１４４２１７号公報
【特許文献２】特許第４２９４４４８号公報
【特許文献３】特許第４３９３８４３号公報
【発明の概要】
【発明が解決しようとする課題】
【０００５】
前記ボトル缶において緑茶や紅茶、コーヒー等のホット飲料として使用された場合など、ボトル缶に飲料を充填して加熱し、内圧が上昇すると、キャップが外れて飛び出すおそれがあった。
この飛び出しを押さえるために、ボトル缶のねじ部とキャップのねじ部の螺合による嵌合維持力を強化するため、先の特許文献１に記載の技術はＭｇ、Ｃｕ、Ｍｎ、Ｃｒ、Ｚｎ、Ｓｉ、Ｆｅなどの成分元素を適正範囲で含有し、元板の機械的性質とベーキング後の機械的特性を適正化することにより、耐熱性、高温強度に優れたキャップ用アルミニウム合金板を提供することができた。
【０００６】
しかし、前述のアルミニウム合金板を製造する場合、アルミニウム合金のスラブから熱間圧延と冷間圧延を行なって必要な厚さのアルミニウム合金板として製造するが、製造ロット間やロット内において希に強度のバラツキが発生することが判明した。このバラツキが大きいとキャップ用アルミニウム合金板として適正な強度が得られないおそれがある。
【０００７】
本発明は、上述の問題を解決するためになされたものであり、製造ロット間やロット内で強度のバラツキが少なく、ねじ部を有するキャップとして成形が可能であり、耐圧性に優れ、良好な耳率のキャップ用アルミニウム合金板とその製造方法の提供を目的とする。
なお、本願明細書中の製造ロット間とは、１度に処理した最終調質焼鈍炉内のロット（コイル）をロット間としている。ロットの数量は炉の大きさ（種類）によって異なるが２〜１０ロットの範囲である。またロット内とは、ロット（コイル）の前端と後端及び板幅方向での板端部と中央部のバラツキを示す。通常、量産時の素材製品（アルミニウム板）の強度（引張強さ）は、ロット内のバラツキは小さいが、スラブ間の合金成分のバラツキや製造時のバラツキ影響等により、ロット間のバラツキが大きくなりやすい傾向が認められる。
【課題を解決するための手段】
【０００８】
本発明のボトル缶キャップ用アルミニウム合金材は、質量％で、Ｍｇ：１．５〜１．８％、Ｍｎ：０．２０％以下、Ｓｉ：０．２０％以下、Ｆｅ：０．３０％以下、Ｃｕ：０．０２％以下、Ｚｎ：０．０２％以下、Ｃｒ：０．０２％以下、Ｔｉ：０．０２％以下を含有し、残部がＡｌ及び不可避不純物からなる組成を有し、機械的性質の引張強さが２０５〜２２５ＭＰａ、耐力が１７０〜２００ＭＰａ、伸びが６〜１２％であって、ロット間およびロット内の引張強さの標準偏差σが３ＭＰａ以内とバラツキが小さく、機械的性質の引張強さと耐力の比（耐力（ＹＳ）／引張強さ（ＴＳ））が０．８以上であることを特徴とする。
【０００９】
本発明のボトル缶キャップ用アルミニウム合金材は、先に記載のキャップ用アルミニウム合金板を製造する方法であって、熱間粗圧延の仕上り板厚が１０〜３０ｍｍで、その後、熱間仕上げ圧延を行なった際の仕上り板厚が２．０〜４．０ｍｍであり、圧延速度が１００〜５００ｍ／分で、仕上り温度が３１０〜３６０℃であることを特徴とする。
【発明の効果】
【００１０】
本発明によれば、本出願人が先に提案している合金組成を大きく変えることなく類似の合金組成範囲において実施可能であり、ロット間およびロット内の引張強さのバラツキが小さく、耐力を引張強さに近づけて剛性を向上させることで、キャップ耐圧性の向上や薄肉化が可能であり、熱間粗圧延と熱間仕上圧延を行なう製造方法への適用が可能なキャップ用アルミニウム合金板とその製造方法の提供を目的とする。
【発明を実施するための形態】
【００１１】
以下、本発明の具体的な実施形態について説明するが、本発明は以下に説明する実施形態に制限されるものではない。
本実施形態のキャップ用アルミニウム合金板は目標とする板厚が０．２０ｍｍ以上０．２６ｍｍ以下であり、質量％で、Ｍｇ：１．５〜１．８％、Ｍｎ：０．２０％以下、Ｓｉ：０．２０％以下、Ｆｅ：０．３０％以下、Ｃｕ：０．０２％以下、Ｚｎ：０．０２％以下、Ｃｒ：０．０２％以下、Ｔｉ：０．０２％以下を含有し、残部がＡｌ及び不可避不純物からなる組成を有するアルミニウム合金からなる。
【００１２】
「成分組成」
以下、本発明のキャップ用アルミニウム合金板において限定する成分組成について説明する。なお、本明細書において記載する各元素の含有量は、特に規定しない限り質量％であり、また、特に規定しない限り上限と下限を含むものとする。従って、例えば１．５〜１．８％との表記は１．５％以上１．８％以下を意味する。
「Ｍｇ」１．５〜１．８％
Ｍｇは、本発明のキャップ用アルミニウム合金板において、析出硬化作用を有し、圧延加工時に加工硬化性を高めるとともに、ＳｉやＣｕと共存することで分散硬化と析出硬化作用を発揮し、強度を向上させる。
Ｍｇの含有量が１．５％未満であると、十分な強度が得られない。Ｍｇの含有量が１．８％を超えると、強度が高すぎて加工性が低下し、また、ボトル缶のキャップとした場合に開栓が困難となる。従って、Ｍｇの含有量は、１．５〜１．８％の範囲内とする必要がある。
【００１３】
「Ｍｎ」０．２％以下
Ｍｎは、本発明のキャップ用アルミニウム合金板において、Ａｌ−Ｍｎ−Ｆｅ系金属間化合物を形成し、晶出相及び分散相となって分散硬化作用を発揮する。Ｍｎの含有量が０．２％を超えると、靭性低下によって加工性が劣化する。Ｍｎの含有量は、０．２％以下とする必要がある。
「Ｓｉ」０．２％以下
Ｓｉは、本発明のキャップ用アルミニウム合金板において、同時に含有されるＭｇ等とともに化合物を形成し、析出硬化及び分散硬化作用で強度を向上させる。
Ｓｉの含有量が０．２％を超えると強度が高くなり過ぎて、ボトル缶のキャップとした場合に開栓が困難となるおそれがある。従って、Ｓｉの含有量は、０．２％以下とする必要がある。
「Ｆｅ」０．３％以下
Ｆｅは、本発明のキャップ用アルミニウム合金板において、Ａｌ−Ｍｎ−Ｆｅ系金属間化合物の量を増加させ、結晶の微細化と靭性向上効果に寄与する。
Ｆｅの含有量が０．３％を超えると、Ａｌ−Ｍｎ−Ｆｅ系金属間化合物の量が多くなりすぎ、靭性低下によって加工性が低下する。従って、Ｆｅの含有量は、０．３％以下とする必要がある。
【００１４】
「Ｃｕ」０．０２％以下
Ｃｕは、本発明のキャップ用アルミニウム合金板において、主に固溶硬化、析出硬化及び分散硬化作用により強度を高める効果を有する。
Ｃｕの含有量が０．０２％を超えると、製造ロット間のバラツキを生じ易くなる。従って、Ｃｕの含有量は、０．０２％以下とする必要がある。
【００１５】
「Ｚｎ、Ｃｒ、Ｔｉ」Ｚｎ：０．０２％以下、Ｃｒ：０．０２％以下、Ｔｉ：０．０２％以下
本発明のキャップ用アルミニウム合金板は、Ｚｎ：０．０２％以下、Ｃｒ：０．０２％以下、Ｔｉ：０．０２％以下を含有する成分組成とすることができる。
Ｚｎは、加工性と耐食性に影響があり、０．０２％を超える場合に加工性と耐食性が劣化する傾向がある。従って、Ｚｎの含有量は、０．０２％以下とする必要がある。
Ｃｒは、本発明のキャップ用アルミニウム合金板において、強度向上に寄与するが、０．０２％を超える場合は強度が高くなり過ぎ、ボトル缶のキャップとした場合に開栓が困難となる。従って、Ｃｒの含有量は、０．０２％以下とする必要がある。
Ｔｉは、本発明のキャップ用アルミニウム合金板において、強度向上に寄与するが、０．０２％を超える場合は強度が高くなり過ぎ、ボトル缶のキャップとした場合に開栓が困難となる。従って、Ｔｉの含有量は、０．０２％以下とする必要がある。
【００１６】
本実施形態のキャップ用アルミニウム合金板の製造方法においては、例えば、前記組成のアルミニウム合金スラブを溶製し、このスラブに対し、熱間粗圧延機を用いて板厚１０〜３０ｍｍ程度まで熱間粗圧延した後、熱間仕上圧延機を用いて板厚２．０〜４．０ｍｍ程度まで熱間圧延し、次に、冷間圧延装置において０．７ｍｍ程度まで冷間圧延し、次に連続焼鈍炉において中間焼鈍し、冷間圧延装置において最終目的の板厚まで冷間圧延し、最終調質焼鈍することにより目的のキャップ用アルミニウム合金板を得ることができる。
熱間粗圧延機は、例えば上下のワークロールおよびバックアップロールと、複数の搬送ローラが配列された搬送路を備え、搬送されてきたアルミニウム合金の板材をワークロール間を通過させて目的の厚さに圧延する装置である。
【００１７】
熱間仕上圧延機は、例えば上下のワークロールおよびバックアップロールと、これらロールの入側と出側に設置された巻取装置を具備してなる。この熱間仕上圧延機は、入側の巻取装置から送り出してワークロール間を通過させて熱間圧延した板材を出側の巻取装置で巻き取る操作と、熱間圧延した板材を逆転させて再度ワークロールで圧延する操作を繰り返し必要回数行うとともに、圧延操作の度に徐々にワークロール間の間隔を調節することにより、アルミニウム合金の板材を目的の板厚まで熱間圧延する装置である。
【００１８】
冷間圧延装置は例えば上下のワークロールおよびバックアップロールと、これらロールの入側に設置されたリール型の巻取装置と、出側に設置されたリール型の巻取装置とを具備してなる。この冷間圧延機は、入側の巻取装置から送り出してワークロール間を通過させて冷間圧延した板材を出側の巻取装置で巻き取る操作と、出側の巻取装置から再度ワークロール間を通過させて冷間圧延した板材を入側の巻取装置で巻き取る操作を繰り返し必要回数行うとともに、圧延操作の度に徐々にワークロールの間隔を調節することにより、アルミニウム合金の板材を目的の板厚まで順次圧延する装置である。
以上説明の各装置を主体として用い、以下に詳述する工程を順次実施することにより、目的のキャップ用アルミニウム合金板を製造することができる。
【００１９】
スラブから熱間圧延を行なう場合、熱間圧延のパス数は、スラブ厚さ、仕上厚さ、スラブ幅、合金組成などに依存するが、十数パス〜二十数パスの範囲が一般的である。
熱間圧延では、圧延材が厚い間は、通常圧延機の前後に搬送テーブルが設置された１スタンドの可逆式圧延機を用いて圧延できる。しかし、板が薄くなると、必要な搬送テーブル長が長くなり、板の自重によるたるみも大きくなり、板の冷却も生じやすくなる。
このため、アルミニウム合金の板材がある程度薄くなるまで、例えば１０ｍｍ以上３０ｍｍ以下となるまで熱間粗圧延機で熱間粗圧延を行い、その後、熱間圧延機にて熱間圧延を行ない、板厚２．０〜４．０ｍｍ程度で熱間仕上圧延を行なうことが好ましい。
熱間粗圧延仕上板厚が１０ｍｍ未満では粗圧延の生産性が劣り、３０ｍｍを超えるとその後の仕上圧延の生産性が低下する。
【００２０】
熱間仕上圧延仕上板厚は上述のように２．０〜４．０ｍｍとするのが好ましいが、板厚２．０ｍｍ未満では仕上圧延の生産性が劣り、４．０ｍｍを超えるとその後の冷間圧延の生産性が劣る。
熱間仕上圧延速度は１００〜５００（ｍ／分）であることが望ましく、１００（ｍ／分）未満では生産性が悪く、５００（ｍ／分）超えでは形状不良や表面性状が悪化する。
熱間仕上圧延仕上温度は、３１０℃〜３６０℃の範囲であることが好ましい。熱間仕上圧延仕上温度が３１０℃未満では、４５゜耳が発達し過ぎて耳率が悪化し、３６０℃超えでは０−１８０゜耳が発達し、耳率が悪化する。
【００２１】
熱間仕上圧延板厚中央部の結晶粒径の値について、５０μｍ未満であることが望ましく、５０μｍを超えると後の工程で結晶粒が粗大化し、肌荒れ等の表面欠陥が出易くなる。
上述のように熱間圧延を粗圧延と仕上圧延の２工程とすることにより、後述する最終調質焼鈍における低温焼鈍を可能として、その結果、機械的性質の安定性を高め、製造ロット間やロット内のバラツキを抑制し、機械的性質の引張強さと耐力の差を小さくでき、剛性の高いキャップ材を得ることができる。
【００２２】
熱間圧延後、必要な圧下率にて冷間圧延を複数回施す。冷間圧延の間に中間焼鈍を施す。
中間焼鈍の一例として、連続焼鈍を行うことができ、平均加熱速度１０〜５０℃／ｓで４００℃以上６００℃以下の所定温度まで加熱し、その後、平均冷却速度３０〜１５０℃／ｓで常温から１００℃以下の所定の温度まで冷却する。例えば、連続焼鈍で実体温度４２０℃相当の熱処理を施し、板厚を０．７ｍｍ以下とすることによって、最終冷間圧延率を下げ、絞り比１．９７における素材製品の耳率を１．５％以下とすることができる。この場合、理想の耳形態と称される０−４５−９０゜の八方耳を得ることができる。
中間焼鈍を行う場合の板厚は０．７ｍｍ以下であることが好ましい。中間焼鈍時の板厚が０．７ｍｍを超える場合は、最終冷間圧延率が高くなり、耳率が悪化する。
中間焼鈍処理の後、最終冷間圧延することにより目的の板厚、例えば、０．２００〜０．２６０ｍｍの範囲、一例として０．２３ｍｍとする。
【００２３】
最終調質焼鈍処理はバッチ炉にて行なうのが望ましく、１９５℃〜２２５℃の範囲で低温焼鈍を行なうのが望ましい。１９５℃未満で最終調質焼鈍処理を行なうと、所定の強度を得ることが難しくなり、また、後の塗装・印刷時における熱処理で物性が変化してしまうおそれがあり、２２５℃を超える温度で行なうと剛性が劣るようになるとともに、更に高温となると急激に軟化し、一部再結晶化が始まり、物性が不安定になり易い。
以上の工程に従って製造されたキャップ用アルミニウム合金板は、耳率において１．５％以下であることが望ましい。耳率が１．５％を超えるようであると、材料としての異方性の影響が大きくなり、ボトル缶用のキャップを構成した場合に塗装・印刷時の文字が歪を生じてしまう問題がある。また、上述の各工程を実施することによって得られたアルミニウム合金板の板厚中央部の結晶粒径を５０μｍ以下と微細化することができる。
以上説明の製造方法によれば、製造ロット間のバラツキ、製造ロット内の強度のバラツキのいずれにおいても標準偏差が３ＭＰａ以下とバラツキを小さくすることができる。
【００２４】
「キャップ用アルミニウム合金板の機械的性質」
以下に、本発明に係るキャップ用アルミニウム合金板で規定する各種機械特性について説明する。
本発明に係るキャップ用アルミニウム合金板では、機械的性質の引張強さ（ＴＳ）が２０５ＭＰａ以上、２２５ＭＰａ以下であることが望ましく、引張強さと耐力（ＹＳ）の比が０．８（耐力ＹＳ／引張強さＴＳ）以上であることが好ましい。
引張強さが２０５ＭＰａ未満では、目的のキャップ性能が得られず、引張強さが２２５ＭＰａを超えると開栓困難となるおそれがある。
【００２５】
耐力が１７０ＭＰａ未満では、キャップとしての所定の強度が得られず、また、耐力が２００ＭＰａを超えるようであると成形性が劣るようになる。
引張強さと耐力の比（ＹＳ／ＴＳ）を０．８以上とすることで、その強度に応じた高い剛性を得ることができ、耐圧性能等のキャップ性能が向上する。
伸び（ＥＬ）が６％未満ではキャップにする際の成形が困難となり、伸びが１２％を超えると所定の強度が得られなくなり、キャップとしての性能が劣るようになる。
【実施例】
【００２６】
以下、実施例を示して、本発明に係るキャップ用アルミニウム合金板の製造方法について更に詳しく説明するが、本発明は以下の実施例に限定されるものでは無い。
表１に示す種々組成のアルミニウム合金を溶解し、脱ガスおよび溶湯ろ過後、半連続鋳造により厚さ６００ｍｍ、幅１１００ｍｍ、長さ４．５ｍのスラブに鋳造した。
前記スラブを面削後、熱間粗圧延、熱間仕上圧延した後、圧延材を巻き取ったコイルを冷間圧延し、表２の条件で中間焼鈍し、目的の板厚まで冷間圧延した後、最終調質焼鈍を表２の条件にて行ない、キャップ用アルミニウム合金板を得た。
【００２７】
得られたキャップ用アルミニウム合金板について、引張強さ（ＴＳ）、耐力（ＹＳ）、伸び（ＥＬ）の値を求めた。また、ロット内のロット間の引張強さ（ＴＳ）のバラツキ（標準偏差：σ）、ＹＳ／ＴＳの値を求めた。また、表１に熱間粗圧延仕上板厚（ｍｍ）、熱間仕上圧延仕上板厚（ｍｍ）、熱間仕上圧延速度（ｍ／分）、熱間仕上圧延仕上温度（℃）、熱間仕上圧延板厚中央部結晶粒径（μｍ）、中間焼鈍板厚（ｍｍ）、最終調質焼鈍温度（℃）、耳率（％）を示す。
表１に示す実施例１〜１４及び比較例１〜６について、各１０ロット（コイル）製作し、１コイル内で前端と後端及び板幅方向での両板端部と中央部の合計６箇所、全体のサンプル数ｎ＝６０としてロット間およびロット内の引張強さ（ＴＳ）のバラツキを算出した。その結果を表２に示す。
なお、表１に記載されているキャップ性能（機械的性質）の値はｎ＝６０の平均値となる。規格外の場合は、最も外れたｎ＝１のデータの値を記載しています。例えば、ＴＳの規格２１５±１０ＭＰａに対し、規格外の比較例１〜５は平均値でなく、規格外が発生した最も外れた値（２１５から最も離れたデータ）を記載している。
【００２８】
【表１】
0005882034.tif 000002
【００２９】
【表２】
0005882034.tif 000003
【００３０】
表１、表２に示す結果から、Ｍｇ含有量に関し、１．５％を下回る１．４％の比較例１の試料、１．８％を超える１．９％の試料は、耳率が高いことが判った。また、Ｍｎ含有量、Ｓｉ含有量、Ｆｅ含有量、Ｚｎ含有量、Ｃｒ含有量、Ｔｉ含有量が多すぎる比較例３の試料はＴＳのバラツキが大きいことが判った。Ｃｕ含有量が大きい比較例６の試料はロット内ロット間のＴＳのバラツキが大きくなった。
【００３１】
熱間仕上圧延速度について、１００（ｍ／分）を下回る９０（ｍ／分）である比較例５の試料はＴＳのバラツキが大きく、熱間仕上圧延仕上温度が低い比較例１の試料、同温度が高すぎる比較例２の試料はＴＳのバラツキが大きくなった。
最終調質焼鈍温度が低すぎる比較例３の試料はＴＳのバラツキが大きく、最終調質焼鈍温度が高過ぎた比較例４の試料はＴＳのバラツキが大きくなった。また、Ｃｕの含有量が０．０３％であり、Ｃｕを０．０２％より多く含有させた比較例６の試料について、ロット内、ロット間のＴＳのバラツキが大きくなった。
【００３２】
以上の試験結果から、本発明に係るキャップ用アルミニウム合金板の合金組成として、質量％で、Ｍｇ：１．５〜１．８％、Ｍｎ：０．２０％以下、Ｓｉ：０．２０％以下、Ｆｅ：０．３０％以下、Ｃｕ：０．０２％以下、Ｚｎ：０．０２％以下、Ｃｒ：０．０２％以下、Ｔｉ：０．０２％以下を含有し、残部がＡｌ及び不可避不純物からなる組成を有することが望ましいことがわかった。
また、本発明に係るキャップ用アルミニウム合金板として、板厚が０．２００〜０．２６０ｍｍで、機械的性質の引張強さが２０５〜２２５ＭＰａ、耐力が１７０〜２００ＭＰａ、伸びが６〜１２％であって、ロット間およびロット内の引張強さの標準偏差σが３ＭＰａ以内とバラツキが小さい合金板を製造できることがわかった。
また、このようなキャップ用アルミニウム合金板を製造するためには、熱間粗圧延仕上板厚を１０〜３０ｍｍの範囲とし、熱間仕上圧延を行なった際の仕上板厚を２．０〜４．０ｍｍの範囲とし、熱間仕上圧延速度を１００〜５００ｍ／分の範囲とし、熱間仕上圧延仕上温度を３１０〜３６０℃の範囲とすることが重要であることがわかった。